(57)【要約】【課題】外観特性に優れ、かつ、接合平面を有する成形品に適した構造を有する発泡成形品の製造方法を提供すること。【解決手段】接合平面１５を有し、接合平面１５を略垂直に投影した領域の部分である接合平面形成部１２の発泡倍率よりも、接合平面形成部１２に隣接する部分である一般部１１の発泡倍率が高い発泡成形品１を製造する方法である。固定型に対して相対的に進退する移動型を有し、キャビティを備え、接合平面１５を形成する平キャビティ面に挟まれるように移動型を配置して移動型を一般部１１に対面させた金型を用いる。移動型と、これに隣接する型部分との間には、両者の間の熱伝達を低減するための断熱構造を設けておく。移動型を他の部分よりも高温に維持した状態で、キャビティ内に合成樹脂材料を射出し、その後移動型を後退させて一般部１１の容積を増加させることにより発泡を促す。【選択図】図１
2005324423.tif 000002
【特許請求の範囲】
【請求項１】
被接合物に接合される接合平面を有し、該接合平面を略垂直に投影した領域の部分である接合平面形成部の発泡倍率よりも、該接合平面形成部に隣接する部分である一般部の発泡倍率が高い発泡成形品を製造する方法であって、
固定型および該固定型に対して相対的に進退する移動型を有し、上記発泡成形品を形成するためのキャビティを備え、該キャビティにおける上記接合平面を形成する平キャビティ面に隣接するように上記移動型を配置して該移動型を上記一般部に対面させた金型を用い、
上記移動型と、これに隣接する型部分との間には、両者の間の熱伝達を低減するための断熱構造を設けておき、
上記移動型を他の部分よりも高温に維持した状態で、上記キャビティ内に発泡剤を含有させた合成樹脂材料又は発泡用ガスを含有させた合成樹脂材料を射出し、その後、上記移動型を後退させて上記一般部の容積を増加させることにより発泡を促すことを特徴とする発泡成形品の製造方法。
【請求項２】
請求項１において、上記発泡成形品は、断面形状が略弓形のアーチ部を有すると共に、上記接合平面を上記アーチ部の凹側の面における両端に設けてなり、上記移動型は、２つの上記平キャビティ面に挟まれるように配置されていることを特徴とする発泡成形品の製造方法。
【請求項３】
請求項１又は２において、上記キャビティには、予め予圧用ガスを充填して予圧を与えておき、その後上記射出を行うことを特徴とする発泡成形品の製造方法。
【発明の詳細な説明】
【技術分野】
【０００１】
本発明は、例えば車両用のサイドモールなどの被接合物に接合される接合平面を有する発泡成形品の製造方法に関する。
【背景技術】
【０００２】
例えば、車両用のサイドモールとしては、発泡させることなく、中実の状態で成形された成形品が広く用いられている。すなわち、従来の中実のサイドモール９は、図１３に示すごとく、例えば、断面略弓形のアーチ部９０を有し、その凹側の面を裏面として用いる。また、サイドモール９は、そのアーチ部９０の両端にある接合平面形成部９１の裏面側にリブ９１５を複数設け、その先端面９１１を接合面として、両面テープ９９等を貼り付けて車両ボディに接合される。
【０００３】
ところで、上記サイドモールの車両ボディへの接合性を高めるためには、リブ９１５を肉厚にするか、あるいは、リブ形状ではなく中実の厚肉部にして、両面テープ９９との接触面積を増大させる必要がある。
しかしながら、いずれの場合にも、アーチ部９０の意匠面にヒケが生じやすくなり、外観特性が低下するという問題がある。
【０００４】
また、上記サイドモールのような樹脂成形品においては、軽量化等を目的として発泡成形品へ転換することが求められている。しかしながら、単に発泡成形品に転換しただけでは、形状が安定しなかったり、十分な剛性が得られなかったりする場合がある。特に、サイドモールのように接合面を有している成形品に最適な発泡成形品の構造、および製造方法については、これまで十分に検討されていなかった。なお、発泡成形の方法としては、従来より種々の提案がある（特許文献１、２参照）。
【０００５】
【特許文献１】特願平８−２４４０６６号公報
【特許文献２】特願平１０−１８０８２５号公報
【発明の開示】
【発明が解決しようとする課題】
【０００６】
本発明は、かかる従来の問題点に鑑みてなされたもので、外観特性に優れ、かつ、接合平面を有する成形品に適した構造を有する発泡成形品の製造方法を提供しようとするものである。
【課題を解決するための手段】
【０００７】
本発明は、被接合物に接合される接合平面を有し、該接合平面を略垂直に投影した領域の部分である接合平面形成部の発泡倍率よりも、該接合平面形成部に隣接する部分である一般部の発泡倍率が高い発泡成形品を製造する方法であって、
固定型および該固定型に対して相対的に進退する移動型を有し、上記発泡成形品を形成するためのキャビティを備え、該キャビティにおける上記接合平面を形成する平キャビティ面に隣接するように上記移動型を配置して該移動型を上記一般部に対面させた金型を用い、
上記移動型と、これに隣接する型部分との間には、両者の間の熱伝達を低減するための断熱構造を設けておき、
上記移動型を他の部分よりも高温に維持した状態で、上記キャビティ内に発泡剤を含有させた合成樹脂材料又は発泡用ガスを含有させた合成樹脂材料を射出し、その後、上記移動型を後退させて上記一般部の容積を増加させることにより発泡を促すことを特徴とする発泡成形品の製造方法にある（請求項１）。
【０００８】
本発明の製造方法では、上記固定型と移動型とを備えた金型を用い、上記のごとく発泡剤又は発泡用ガスを含有させた合成樹脂材料を上記キャビティに射出する。このとき、上記一般部に対向した上記移動型は前進状態にしておき、キャビティの容積は最小にしておく。さらに、移動型と、これに隣接する型部分との間に上記断熱構造を設けて、両者の間の熱伝達低減を図った上で、移動型を他の型部分よりも高温に維持しておく。
【０００９】
そして、上記合成樹脂材料の射出が完了した後に、上記移動型を後退させ、キャビティにおける上記一般部の容積を増加させる。これに伴って、発泡剤又は発泡用ガスを含有している上記合成樹脂材料は、上記発泡剤又は発泡用ガスが膨張しようとする圧力によって上記一般部において集中的に発泡する。
【００１０】
特に本発明では、上記のごとく、移動型をその隣接する型部分よりも高温に維持している。また、その高温状態は、上記断熱構造の作用によって、隣接する型部分と大きな温度差を持って維持することができる。そのため、一般部の材料を、接合平面形成部の材料よりも高温状態にして発泡しやすい状態にすることができるので、上記の集中的な発泡をさらに促すことができる。
【００１１】
また、上記接合平面形成部に位置する材料も一般部に向かって圧力を解放するように若干の発泡を起こす。これらの発泡の圧力により、成形時のヒケ発生を抑制することができ、得られる外観特性を向上させることができる。
【００１２】
また、得られた発泡成形品は、一般部の発泡倍率よりも、接合平面形成部の発泡倍率が低く、低倍率又は中実に近い状態に維持されている。これにより、上記接合平面を有する上記接合平面形成部は剛性が高く、形状安定性に優れる。そのため、被接合物へ接合した際に安定した接合状態が得られる。また、上記接合平面の平坦性も向上させることができ、両面テープ等の接着部材との密着性が高まって、接着性向上を図ることができる。
【００１３】
また、従来中実品であったものを本発明の発泡成形品に置き換えることによって、上記のごとく被接着物との接合性を高めることができる上、軽量化および使用材料低減によるコストダウンをも図ることもできる。
【発明を実施するための最良の形態】
【００１４】
本発明では、上記発泡成形品は、断面形状が略弓形のアーチ部を有すると共に、上記接合平面を上記アーチ部の凹側の面における両端に設けてなり、上記移動型は、２つの上記平キャビティ面に挟まれるように配置されていることが好ましい（請求項２）。ここでいう略弓形のアーチ部は、略コ字状、略山形状を含み、両端の間のいずれかの部分が浮き上がったような様々な形状を含むものである。
なお、上記発泡成形品としては、一般部を浮かさずに接合平面と略面一に設けた構造とすることもできる。また、接合平面を一般部の一端のみに設けることもできる。この場合にも、一般部を接合平面から浮かして全体形状を略Ｌ字状にしてもよいし、一般部を浮かさずに接合平面と略面一にすることもできる。
【００１５】
また、上記発泡成形品においては、上記接合平面形成部の発泡倍率をＡ、上記一般部の発泡倍率をＢとした場合、Ｂ／Ａ＝１．０１〜２．５であることが好ましい。上記Ｂ／Ａが１．０１未満の場合には、上記接合平面形成部よりも上記一般部の発泡倍率を高めたことによる上述した効果が十分に得られないという問題がある。一方、上記Ｂ／Ａが２．５を超える場合には、製品としての強度が得られなくなったり、表面に発泡層が出現し、外観特性を満足できなくなるという問題がある。
この発泡倍率の測定の方法としては、たとえば、上記接合平面形成部と一般部の密度を測定することによって算出することができる。
【００１６】
また、上記発泡成形品としては、車両のボディに接合されるサイドモールであることが好ましい。サイドモールは、アーチ部を有すると共に上記接合平面を裏面に有する形状が適しており、上記のごとく発泡倍率を制御した構成をとることによる効果が非常に有効である。
【００１７】
また、本発明の製造方法において採用しうる上記断熱構造としては、例えば、上記移動型とこれに隣接する型部分との間の摺動面に、断熱材を介設した構造がある。
この場合の断熱材としては、公知の様々な断熱材を利用できるが、例えば、フェノール樹脂などの熱硬化樹脂よりなるものがある。
【００１８】
また、上記キャビティには、予め予圧用ガスを充填して予圧を与えておき、その後上記射出を行うことが好ましい（請求項３）。この場合には、上記合成樹脂材料を上記キャビティに射出した際に、上記予圧用ガスによる予圧によって、合成樹脂材料にカウンタープレッシャーと呼ばれる圧力が付与される。そのため、比較的低圧で射出しても、射出された合成樹脂材料が適度に加圧される。これにより、成形品の外周面近傍は、最終的にいわゆるスキン層として中実状態で硬化し、外観特性を向上させることができる。
【００１９】
また、上記合成樹脂材料に含有させる発泡剤としては、ＮａＨＣＯ3（炭酸水素ナトリウム）、アゾジカルボンアミド、その他の種々の材料を適用することができる。
また、上記合成樹脂材料に含有させる発泡用ガスとしては、たとえば炭酸ガス（ＣＯ2）、窒素ガス（Ｎ2）その他の不活性なガスを用いることができる。
また、上記カウンタープレッシャーを付与するための上記予圧用ガスとしても、上記発泡用ガスと同様のガスを適用することができる。
【００２０】
また、上記予圧用ガスによって付与する予圧は、０．１〜１．０ＭＰａの範囲とすることが好ましい。予圧が０．１ＭＰａ未満の場合には、十分なカウンタープレッシャーを付与することができず、一方、１．０ＭＰａを超える場合には、発泡が抑制されてしまうという問題がある。
【００２１】
また、上記合成樹脂材料としては、たとえば、ポリプロピレン（ＰＰ）等の熱可塑性オレフィン樹脂（ＴＰＯ）、ポリオレフィン系熱可塑性エラストマー等の様々な合成樹脂を適用することができる。また、これには、Ｎａ2ＣＯ3等の発泡核剤などを添加することができる。
【実施例】
【００２２】
（実施例１）
本発明の実施例に係る発泡成形品の製造方法につき、図１〜図６を用いて説明する。
本例で製造する発泡成形品１は、図１に示すごとく、被接合物に接合される接合平面１５を有し、接合平面１５を略垂直に投影した領域の部分である接合平面形成部１２の発泡倍率よりも、接合平面形成部１２に隣接する部分である一般部１１の発泡倍率が高い発泡成形品である。また、本例の発泡成形品１は、断面形状が略弓形のアーチ部１０であり、接合平面１５をアーチ部１０の凹側の面における両端に設けてなる。
【００２３】
具体的な発泡倍率としては、上記接合平面形成部の発泡倍率をＡ、上記一般部の発泡倍率をＢとした場合、Ｂ／Ａ＝１．０１〜２．５の範囲にはいるように調整した。
また、図１に示すごとく、上記アーチ部１０は、発泡をほとんど起こしていない薄皮状のスキン層１９が外周面全周にわたって形成されている。
また、本例の発泡成形品１は、車両のボディに接合されるサイドモールであって、上記接合平面１５に両面テープを貼設してこれによって被接合物である車両のボディに接合されるように構成されている。
【００２４】
次に、上記発泡成形品１を製造する方法について説明する。
本例では、図２に示すごとく、射出装置５として、スクリュー５１を内蔵すると共に、発泡剤を導入する発泡剤導入部５４を有する装置を用いた。
上記射出装置５の先端には、金型６が接続されている。
本例の金型６は、図２に示すごとく、可動型６１及び固定型６２を有しており、これらの間において発泡成形品１を形成するためのキャビティ８を設けてある。
【００２５】
上記可動型６１は、同図に示すごとく、本体部６１０と、上記２つの接合平面１５を形成する平キャビティ面８２を有する左右一対のイジェクト型６１２と、これらに挟まれるように配置された移動型６１５とを組み合わせて構成されている。
移動型６１５は、アーチ部１０の凹側の面における一般部１２のみに対面するように配置されており、図示しないアクチュエータによって本体部６１０に対して進退可能に構成されている。
なお、本例における可動型６１と固定型６２とは、成形時には固定使用されるものであり、いずれも本発明における固定型の概念に含まれるものである。
【００２６】
上記イジェクト型６１２も、図示しないアクチュエータによって本体部６１０に対して前進可能になっている。しかし、これは、後述するごとく、成形品を離型する際に機能させるためのものであり、成形時には本体部６１０と一体化した状態のままである。
上記固定型６２は、アーチ部１０の凸側の面全体に対応するキャビティ面８１を設けた型であり、型開き時には可動型６１から遠ざかるように相対移動し、型締め時には可動型６１に近づくように相対移動するように構成されている。
【００２７】
また、本例では、移動型６１５には図示しないヒータを内蔵させ、常時５０℃以上の温度に維持するように加熱温調した。一方、移動型６１５以外の部分は、特に加熱温調はせず、移動型６１５よりも常に低い温度となるように構成した。そして、移動型６１５とイジェクト型６１２の摺動面においては、移動型６１５側の面に、フェノール樹脂よりなる断熱材６９を貼設した。
【００２８】
上記構成の金型６及び射出装置５を用いて上記発泡成形品１を製造するに当たっては、まず、図２に示すごとく、可動型６１と固定型６２とを合わせて型締めしておき、かつ、移動型６１５を前進させてキャビティ８の容積を最小にしておく。また、キャビティ８内には、図示しない経路から、予圧用ガスとしてのエアを予め充填して予圧を与えておく。
【００２９】
射出装置５においては、発泡剤としてのＮａＨＣＯ3を合成樹脂材料内に導入しながらこれらを混練してスクリュー５１に沿って前進させる。なお、本例では、合成樹脂材料としてＰＰを用い、また、ＮａＨＣＯ3の熱分解により発生したＮａ2ＣＯ3（炭酸ナトリウム）を発泡核剤として使用する。
そして、射出装置５からキャビティ８への射出が行われている際には、キャビティ８に充填された予圧用ガスによって、射出された合成樹脂材料に対して適度なカウンタープレッシャーが付与される。これにより、成形品の外表面にはいわゆるスキン層１９（図１）が形成されながら、キャビティ８内に充填される。
【００３０】
そして、図３に示すごとく、キャビティ８が射出された合成樹脂材料１００によって満たされた後、図４に示すごとく、移動型６１５を後退させる。これにより、キャビティ８における一般部の容積が大幅に増加する。
ここで本例の金型６は、上記のごとく、平キャビティ面８２を設けたイジェクト型６１２との移動型６１５との摺動面に上記断熱材６９を配置した断熱構造を採用した上で、移動型６１５の温度を他の型部分よりも高温に維持してある。
【００３１】
そのため、一般部１１の材料は、接合平面形成部１２の材料よりも高温で発泡しやすい状態になっている上、容積が増大するので、この一般部１１において集中的に発泡が生じる。
また、接合平面形成部１２に位置する材料も、一般部１１に向かって圧力を解放するように若干の発泡を起こそうとするが、一般部１１と比べると格段に発泡倍率が低くなる。
【００３２】
これらの発泡により、前述した図１に示すごとく、接合平面形成部１２の発泡倍率よりも、該接合平面形成部１２に挟まれた一般部１１の発泡倍率が高い構造が得られる。また、アーチ部１０は、発泡をほとんど起こしていない薄皮状のスキン層１９によって外周面全周を覆われた構造となる。
また、このような発泡を起こす際の圧力により、成形時のヒケ発生を抑制することができ、得られる外観特性も優れたものとなる。
【００３３】
また、上記接合平面１５を形成する平キャビティ面８２を備えた上記イジェクト型６１２は、成形中においては定位置を保ったままである。そして、これに対面する接合平面形成部１２は、低発泡の状態で成形される。そのため、接合平面１５は、上記平キャビティ面８２の平坦性を忠実に転写した状態で非常に平坦な状態で仕上がる。そのため、この接合平面１５に両面テープ等を貼り付けて車両ボディに接合した場合には、その接合性を十分に得ることができる。
【００３４】
なお、成形完了した後には、図５に示すごとく、可動型６１と固定型６２とを離隔して型開きすると共に、上記イジェクト型６１２を本体部６１０から前進させて発泡成形品１を離型させる。
その後、図６に示すごとく、次の発泡成形品を成形するために、イジェクト型６１２を元の位置に復帰させると共に、可動型６１と固定型６２とを合わせて型締めする。そして、再び移動型６１５を前進位置に移動させて図２の状態に戻した後に、上述した一連の成形を繰り返し行うことにより、上記発泡成形品１を連続して成形することができる。
【００３５】
以上のように、本例においては、外観不良を抑制しながら、一般部１１と接合平面形成部１２の発泡倍率を制御した発泡成形品１を得ることができる。そして、この発泡成形品１においては、接合平面１５を有する接合平面形成部１１は剛性が高く、形状安定性に優れ、さらには、接合平面１５の平坦性も向上するので、上記のごとく接着性向上を図ることができる。
また、従来中実品であったものを本例の発泡成形品１に置き換えることによって、軽量化および使用材料低減によるコストダウンをも図ることもできる。
【００３６】
なお、本例では、合成樹脂材料中に発泡剤を含有させ、この発泡剤による発泡（いわゆる化学発泡）を採用した。これに代えて、合成樹脂材料中に発泡用ガスとしての炭酸ガス等を含有させておき、この発泡用ガスによる発泡（いわゆる物理発泡）を採用することも可能である。
【００３７】
（実施例２）
本例は、実施例１における金型６に代えて、これと若干構造が異なる金型７を用いた例である。
本例で使用する金型７は、図７〜図１０に示すごとく、可動型７１及び固定型７２を有しており、これらの間において発泡成形品を形成するためのキャビティ８を設けてある。
【００３８】
上記可動型７１は、図７に示すごとく、本体部７１０と、上記２つの接合平面１５を形成する平キャビティ面８２を有する左右一対のイジェクト型７１２とを有している。そして、本体部７１０の中央には、一般部１２のみに対面するよう突出した移動型７１５が一体的に形成されている。すなわち、本例においては、移動型７１５を含む本体部７１０全体が進退して、移動型７１５の移動を実現するように構成されている。
【００３９】
上記イジェクト型７１２は、図７に示すごとく、実施例１におけるイジェクト型６１２と同様である。
また、本例でも、移動型７１５には図示しないヒータを内蔵させ、常時５０℃以上の温度に維持するように加熱温調した。一方、移動型７１５以外の部分は、特に加熱温調はせず、移動型７１５よりも常に低い温度となるように構成した。そして、移動型７１５とイジェクト型７１２の摺動面においては、移動型７１５側の面に、フェノール樹脂よりなる断熱材６９を貼設した。
金型７におけるその他の構造は、実施例１と同様である。
【００４０】
上記構成の金型６及び射出装置５を用いて上記発泡成形品１を製造するに当たっては、まず、図７に示すごとく、可動型７１と固定型７２とを合わせて型締めしておき、かつ、移動型７１５を含む本体部７１０を前進させてキャビティ８の容積を最小にしておく。また、キャビティ８内には、図示しない経路から、予圧用ガスとしてのエアを予め充填して予圧を与えておく。そして、実施例１と同様にして、キャビティ８内に合成樹脂材料１００を充填する。
【００４１】
その後、図８に示すごとく、イジェクト型７１２を残したまま移動型７１５を含む本体部７１０を後退させる。これにより、キャビティ８における一般部の容積が大幅に増加する。ここで本例の金型７においても、上記のごとく、平キャビティ面８２を設けたイジェクト型７１２との移動型７１５との摺動面に上記断熱材６９を配置した断熱構造を採用した上で、移動型７１５の温度を他の型部分よりも高温に維持してある。
【００４２】
そのため、一般部１１の材料は、接合平面形成部１２の材料よりも高温で発泡しやすい状態になっている上、容積が増大するので、この一般部１１において集中的に発泡が生じる。
また、接合平面形成部１２に位置する材料も、一般部１１に向かって圧力を解放するように若干の発泡を起こそうとするが、一般部１１と比べると格段に発泡倍率が低くなる。
【００４３】
次に、成形完了した後には、図９に示すごとく、可動型７１と固定型７２とを離隔して型開きすると共に、上記イジェクト型７１２を本体部７１０からより大きく前進させて発泡成形品１を離型させる。
その後、図１０に示すごとく、次の発泡成形品を成形するために、イジェクト型７１２を元の位置に復帰させると共に、可動型７１と固定型７２とを合わせて型締めする。そして、再び図１１の状態に戻した後に、上述した一連の成形を繰り返し行うことにより、上記発泡成形品１を連続して成形することができる。
その他は、実施例１と同様の作用効果が得られる。
【００４４】
（実施例３）
本例では、成形する発泡成形品の形状を変更させた第１の変形例を示す。
第１の変形例である発泡成形品２は、図１１に示すごとく、アーチ部２０と、その一端に隣接される飾り部２８を有するものである。
【００４５】
この発泡成形品２のアーチ部２０は、被接合物に接合される接合平面２５を上記アーチ部２０の凹側の面における両端に有している。そして、アーチ部２０の両端における接合平面２５から立設した部分である接合平面形成部２２の発泡倍率よりも、該接合平面形成部２２に挟まれた一般部２１の発泡倍率を高くしてある。
【００４６】
発泡成形品２を製造するに当たっては、アーチ部２０を成形するためのキャビティと飾り部２８を成形するための飾り部用キャビティを有する金型（図示略）を用い、そのキャビティ部分において実施例１と同様の操作を行う。これにより、実施例１の場合と同様に一般部と接合平面形成部の発泡倍率を制御することができる。その他は実施例１と同様である。
【００４７】
（実施例４）
本例では、成形する発泡成形品の形状を変更させた第２の変形例を示す。
第２の変形例である発泡成形品３は、図１２に示すごとく、第１アーチ部３１０と、第２アーチ部３２０と、これらの間に隣接される飾り部３８を有するものである。
【００４８】
この発泡成形品３の第１アーチ部３１０は、被接合物に接合される接合平面３５１、３５２を第１アーチ部３１０の凹側の面における両端に有している。そして、第１アーチ部３１０の両端における接合平面３５１、３５２から立設した部分である接合平面形成部３１２の発泡倍率よりも、該接合平面形成部３１２に挟まれた一般部３１１の発泡倍率を高くしてある。
【００４９】
同様に、第２アーチ部３２０は、被接合物に接合される接合平面３５３、３５４を第２アーチ部３２０の凹側の面における両端に有している。そして、第２アーチ部３２０の両端における接合平面３５３、３５４から立設した部分である接合平面形成部３２２の発泡倍率よりも、該接合平面形成部３２２に挟まれた一般部３２１の発泡倍率を高くしてある。
【００５０】
発泡成形品３を製造するに当たっては、第１アーチ部３１０と第２アーチ部３２０をそれぞれ成形するための２つのキャビティと飾り部３８を成形するための飾り部用キャビティとを有する金型（図示略）を用い、その２つのキャビティ部分において実施例１と同様の操作を行う。これにより、実施例１の場合と同様に一般部と接合平面形成部の発泡倍率を制御することができる。
その他は実施例１と同様である。
【図面の簡単な説明】
【００５１】
【図１】実施例１における、発泡成形品の一部切欠斜視図。
【図２】実施例１における、射出装置及び金型の構成を示す説明図。
【図３】実施例１における、金型に合成樹脂材料を充填した状態を示す説明図。
【図４】実施例１における、金型の移動型を後退させた状態を示す説明図。
【図５】実施例１における、金型から発泡成形品を離型させている状態を示す説明図。
【図６】実施例１における、金型を型締めしている状態を示す説明図。
【図７】実施例２における、金型に合成樹脂材料を充填した状態を示す説明図。
【図８】実施例２における、金型の移動型を後退させた状態を示す説明図。
【図９】実施例２における、金型から発泡成形品を離型させている状態を示す説明図。
【図１０】実施例２における、金型を型締めしている状態を示す説明図。
【図１１】実施例３における、発泡成形品の一部切欠斜視図。
【図１２】実施例４における、発泡成形品の一部切欠斜視図。
【図１３】従来例における、発泡成形品の一部切欠斜視図。
【符号の説明】
【００５２】
１、２、３  発泡成形品
１０、２０、３１０、３２０  アーチ部
１１、２１、３１１、３２１  一般部
１２、２２、３１２、３２２  接合平面形成部
１５、２５、３５１〜３５４  接合平面
５  射出装置
６、７  金型
６１、７１  可動型
６１２、７１２  イジェクト型
６１５、７１５  移動型
６２、７２  固定型
６９  断熱材
８  キャビティ
８２  平キャビティ面
【図１】
2005324423.tif 000003
【図２】
2005324423.tif 000004
【図３】
2005324423.tif 000005
【図４】
2005324423.tif 000006
【図５】
2005324423.tif 000007
【図６】
2005324423.tif 000008
【図７】
2005324423.tif 000009
【図８】
2005324423.tif 000010
【図９】
2005324423.tif 000011
【図１０】
2005324423.tif 000012
【図１１】
2005324423.tif 000013
【図１２】
2005324423.tif 000014
【図１３】
2005324423.tif 000015